Composition aqueuse T de préparation de couche primaire de cathode comprenant : * au moins un agent liant R comprenant au moins un polymère P hydrosoluble, de masse moléculaire Mw, mesurée par CES, allant de 2 000 g/mol à moins de 100 000 g/mol, préparé par une réaction de polymérisation, en présence d’au moins un composé initiateur, d’au moins un composé (a) choisi parmi acide acrylique, acide méthacrylique, un oligomère d’acide acrylique, un oligomère d’acide méthacrylique, un sel d’acide acrylique, un sel d’acide méthacrylique, un sel d’oligomère d’acide acrylique, un sel d’oligomère d’acide méthacrylique, et leurs combinaisons, * au moins un matériau E comprenant des particules de carbone. Composition T selon la revendication 1 pour laquelle le composé (a) est choisi parmi acide acrylique, acide méthacrylique, un sel d’acide acrylique, un sel d’acide méthacrylique et leurs combinaisons, de préférence le composé (a) est l’acide acrylique ou l’acide méthacrylique. Composition T selon l’une des revendications 1 ou 2 dans laquelle le polymère P est hydrosoluble à un pH supérieur à 4 ou dans laquelle le polymère P est un homopolymère du composé (a) ou le polymère P est un copolymère de composés (a) ou le polymère P est un copolymère d’au moins un composé (a) et d’au moins un autre composé (b), de préférence un composé (b) choisi parmi : un composé (b1) choisi parmi les esters en C 1 -C 12 d’acide méthacrylique, les esters en C 1 -C 12 d’acide acrylique et leurs combinaisons, de préférence les esters en C 1 -C 8 d’acide méthacrylique, les esters en C 1 -C 8 d’acide acrylique et leurs combinaisons, de préférence méthylméthacrylate, éthylméthacrylate, propylméthacrylate, butylméthacrylate, méthylacrylate, éthylacrylate, propylacrylate, butylacrylate, plus préférentiellement, méthylacrylate, éthylacrylate, butylacrylate ; un composé (b2) choisi parmi acrylonitrile, acrylamide, N-methylolacrylamide, vinyl-lactame, N-vinylpyrrolidone, uréidométhacrylate et leurs combinaisons, de préférence acrylonitrile ; un composé (b3) choisi parmi acide maléique, anhydride maléique, acide itaconique, acide crotonique et leurs combinaisons ; un composé (b4) choisi parmi hydroxyéthylacrylate, hydroxyéthylméthacrylate, hydroxypropylacrylate, hydroxypropylmethacrylate, hydroxybutylméthacrylate, styrène, méthacrylate de caprolactone, acrylate de caprolactone, méthacrylate de polycaprolactone, acrylate de polycaprolactone, méthacrylate de lactame, acrylate de lactame, méthacrylate de polycaprolactame, acrylate de polycaprolactame, plus préférentiellement styrène ; un composé (b5) choisi parmi l’acide 2-acrylamido-2-méthylpropane sulfonique, un sel de l’acide 2-acrylamido-2-méthylpropane sulfonique, l’acide éthoxyméthacrylate sulfonique, méthallyl sulfonate de sodium, styrène sulfonate, hydroxyéthylacrylate phosphaté, hydroxyéthylméthacrylate phosphaté, hydroxypropylacrylate phosphaté, hydroxypropylmethacrylate phosphaté, hydroxybutylméthacrylate phosphaté ; un composé (b6) réticulant. Composition T selon l’une des revendications 1 à 3 pour laquelle le polymère P est préparé par une réaction de polymérisation de 55 % en poids à 100 % en poids de composé (a) et de 0 % en poids à 45 % en poids de composé (b) ; ou de 55 % en poids à 90 % en poids de composé (a) et de 10 % en poids à 45 % en poids de composé (b) ; ou bien de 55 % en poids à 80 % en poids de composé (a) et de 20 % en poids à 45 % en poids de composé (b) ou bien de 55 % en poids à 70 % en poids de composé (a) et de 30 % en poids à 45 % en poids de composé (b). Composition T selon l’une des revendications 1 à 4 comprenant, en poids sec, de 0,5 % à 70 % d’agent liant R, de 30 % à 99,5 % de matériau E. par rapport à la quantité totale en poids sec d’agent liant R et de matériau E. Composition T selon l’une des revendications 1 à 5 pour laquelle le polymère P a une masse moléculaire Mw, mesurée par CES, allant de 2 000 g/mol à 80 000 g/mol ou de 2 000 g/mol à 50 000 g/mol, de préférence de 2 000 g/mol à 40 000 g/mol ou de 2 000 g/mol à 30 000 g/mol, plus préférentiellement de 2 000 g/mol à 25 000 g/mol ou de 2 000 g/mol à 20 000 g/mol ou bien de 5 000 g/mol à 25 000 g/mol ou de 5 000 g/mol à 20 000 g/mol. Composition T selon l’une des revendications 1 à 6 pour laquelle le polymère P a une température de transition vitreuse Tg, calculée selon l’équation de Flory-Fox, allant de -10°C °C à 230°C ou bien de 20°C à 230°C ; ou pour laquelle le polymère P est un homopolymère dont la Tg est supérieure à 0°C, de préférence supérieure à 10°C ou bien pour laquelle le polymère P est un copolymère dont la Tg est supérieure à 50°C, de préférence supérieure à 100°C. Composition T selon l’une des revendications 1 à 7 pour laquelle le polymère P est totalement ou partiellement acide ou totalement ou partiellement non-neutralisé, de préférence le polymère P est partiellement neutralisé, de préférence au moyen d’au moins un composé choisi parmi LiOH, NaOH, KOH, Zn(OH) 2 , Mg(OH) 2 , Ca(OH) 2 , ZnO, MgO, CaO dérivés ammonium, ammoniac, ammoniaque, bases aminées, par exemple triéthanolamine, aminométhylpropanol ou 2-amino-2-méthyl-propanol (AMP) et leurs combinaisons, plus préférentiellement LiOH ou Zn(OH) 2 ou ZnO. Composition T selon l’une des revendications 1 à 8 pour laquelle l'agent liant R comprend au moins un polymère P et au moins un support liquide, de préférence de l’eau, seule ou combinée à au moins un solvant polaire, par exemple un solvant choisi parmi éthanol, isopropanol et leurs combinaisons ; également préférentiellement l'agent liant R comprend : de 5 % en poids à 60 % en poids de polymère P et de 40 % en poids à 95 % en poids de support liquide, plus préférentiellement de 10 % en poids à 40 % en poids de polymère P et de 60 % en poids à 90 % en poids de support liquide. Composition T selon l’une des revendications 1 à 9 dans laquelle le matériau E est choisi parmi noir de carbone, noir d’acétylène, noir de Ketjen, fibres de carbone, nanotubes de carbone, nanofibre de carbone, carbone trempé et leurs combinaisons. Méthode de préparation d’une cathode comprenant : l’application d’au moins une composition aqueuse T selon l’une des revendications 1 à 10, sur un substrat métallique comprenant au moins un métal choisi parmi aluminium, nickel, de préférence l’aluminium ; le séchage puis l’éventuel calandrage du substrat métallique portant la couche primaire, puis l’application d’une composition électro-active comprenant au moins un composé électro-actif, au moins un composé liant du composé électro-actif et au moins un solvant organique, le séchage puis le calandrage du substrat métallique portant la couche primaire et le revêtement électro-actif. Méthode selon la revendication 11 pour laquelle : le substrat est un substrat purement métallique ou un substrat composite comprenant au moins un métal et au moins un support isolant, le composé électro-actif comprend au moins un métal choisi parmi lithium, fer, nickel, manganèse, cobalt et leurs combinaisons, le composé électro-actif est sous forme d’un sel métallique, de préférence un sel polymétallique, de préférence le composé électro-actif est choisi parmi LiFePO 4 (LFP), Li(Ni,Mn,Co)O 2 (NMC) et leurs combinaisons, le composé liant du composé électro-actif est du polyfluorure de vinylidène (PVDF), le solvant organique est un solvant polaire aprotique, de préférence choisi parmi pyrrolidone, N-méthyl-pyrrolidone (NMP), carbonates d’alkyle et leurs combinaisons la composition électro-active comprend du carbone, de préférence choisi parmi noir de carbone, noir d’acétylène, noir de Ketjen, des fibres de carbone, nanotubes de carbone, nanofibre de carbone, carbone trempé et leurs combinaisons. Cathode comprenant au moins un substrat métallique recouvert d’au moins une couche primaire comprenant un agent liant R et au moins un matériau E définis selon l’une des revendications 1 à 10, de préférence obtenue selon la méthode selon l’une des revendications 11 ou 12. Méthode d’amélioration de l’adhérence sur un substrat métallique de cathode comprenant au moins un métal choisi parmi aluminium et nickel, d’une composition électro-active comprenant au moins un composé électro-actif, au moins un composé liant du composé électro-actif et au moins un solvant organique, comprenant : l’application préalable directement sur le substrat métallique puis le séchage et l’éventuel calandrage, d’au moins une composition aqueuse T de préparation de couche primaire selon l’une des revendications 1 à 10, puis l’application de la composition électro-active, le séchage puis le calandrage du substrat métallique portant la couche primaire et le revêtement électro-actif.